(57)【特許請求の範囲】
【請求項１】
カチオン性モノマーと構造修飾剤とを必須単量体として重合させて得られるカチオン性構造修飾ポリマーを含む製紙用添加剤であって、
前記構造修飾ポリマーは、前記構造修飾剤を用いないこと以外は、該構造修飾ポリマーと同一組成で重合させて得られる非修飾ポリマーと比べて、高い溶液粘度を示すポリマーであり、
前記構造修飾剤の使用量が、前記必須単量体のモノマーに対して０．０３〜０．１８ｍｍｏｌ％であり、
前記構造修飾剤が架橋剤であることを特徴とする製紙用添加剤。
【請求項２】
カチオン性モノマーと親水性ノニオン性モノマーと構造修飾剤とを必須単量体として重合させて得られる構造修飾ポリマーを含む製紙用添加剤であって、
前記構造修飾ポリマーは、前記構造修飾剤を用いないこと以外は、該構造修飾ポリマーと同一組成で重合させて得られる非修飾ポリマーと比べて、高い溶液粘度を示すポリマーであり、
前記構造修飾剤の使用量が、前記必須単量体のモノマーに対して０．０３〜０．１８ｍｍｏｌ％であり、
前記構造修飾剤が架橋剤であり、
前記親水性ノニオン性モノマーが、アクリルアミド、メタアクリルアミド、Ｎ−メチルアクリルアミド、Ｎ−エチルアクリルアミド、Ｎ，Ｎ−ジメチルアクリルアミド、Ｎ−イソプロピルアクリルアミド、ダイアセトンアクリルアミド、メタクリロニトリル、アクリロニトリル、アルキルアクリレート、ヒドロキシアクリレート、及び酢酸ビニルよりなる群から選ばれる１種または２種以上であることを特徴とする製紙用添加剤。
【請求項３】
請求項１または２において、前記架橋剤が、Ｎ，Ｎ−メチレンビスアクリルアミド、Ｎ，Ｎ−メチレンビスメタクリルアミド、トリアリルアミン、トリアリルアンモニウム塩、ジメタクリル酸エチレングリコール、ジメタクリル酸ジエチレングリコール、ジアクリル酸ポリエチレングリコール、ジメタクリル酸トリエチレングリコール、ジメタクリル酸ポリエチレングリコール、Ｎ−ビニルアクリルアミド、Ｎ−メチルアリルアクリルアミド、アクリル酸グリシジル、アクロレイン、グリオキサール、ビニルトリメトキシシラン、ビニルトリエトキシシラン、ビニルトリス（β−メトキシエトキシ）シラン、ビニルトリアセトキシシラン、アリルトリメトキシシラン、アリルトリアセトキシシラン、ビニルメチルジメトキシシラン、ビニルジメトキシエトキシシラン、ビニルメチルジアセトキシシラン、ビニルジメチルアセトキシシラン、ビニルイソブチルジメトキシシラン、ビニルトリイソプロポキシシラン、ビニルトリ−ｎ−ブトキシシラン、ビニルトリ−ｓｅｃ−ブトキシシラン、ビニルトリヘキシルオキシシラン、ビニルメトキシジヘキシルオキシシラン、ビニルジメトキシオクチルオキシシラン、ビニルメトキシジオクチルオキシシラン、ビニルトリオクチルオキシシラン、ビニルメトキシジラウリルオキシシラン、ビニルジメトキシラウリルオキシシラン、ビニルメトキシジオレイルオキシシラン、及びビニルジメトキシオレイルオキシシランよりなる群から選ばれる１種または２種以上であることを特徴とする製紙用添加剤。
【請求項４】
請求項１ないし３のいずれかに記載の製紙用添加剤を紙料に添加する工程と、前記工程を経た紙料を脱水し、乾燥させる工程とを含む紙または板紙の製造方法。
【発明の詳細な説明】
【技術分野】
【０００１】
本発明は、製紙用添加剤と、この製紙用添加剤を用いる紙および板紙の製造方法に関するものであり、特に、古紙主体の高灰分原料を用いる紙および板紙の製造において、その歩留性、濾水性を飛躍的に改善することができる製紙用添加剤と、この製紙用添加剤を用いた紙または板紙の製造方法に関する。
【背景技術】
【０００２】
近年、製紙業界では、廃棄物削減への対応、地球温暖化対策の観点から、古紙利用率が上昇しているが、古紙の利用により原料事情は悪化し、歩留や品質の低下が問題となっている。
【０００３】
これらの課題に対して、様々な歩留向上剤が提案されている。例えば、米国特許４，３８８，１５０号公報には、カチオン性スターチおよびコロイドシリカを脱水前の紙料に添加して歩留を改善する方法が記載されている。また、特開昭６２−１９１５９８号公報では、濾水性、歩留性、乾燥および地合特性を改善すべく、特定の剪断ステップの前に第１の合成カチオン性ポリマーを加え、かつその剪断ステップの後でベントナイトを加える方法が開示され、商業化されている。また、特開平４−２４１１９７号公報には、カチオン性ポリマーとアニオン性高分子微粒子を紙料中に含有させる歩留改善方法が開示されている。
【特許文献１】米国特許４，３８８，１５０号公報
【特許文献２】特開昭６２−１９１５９８号公報
【特許文献３】特開平４−２４１１９７号公報
【発明の開示】
【発明が解決しようとする課題】
【０００４】
しかし、上記従来の方法では、歩留改善効果、特に填料の歩留の改善において十分に満足し得る効果が得られていない。
【０００５】
紙料に添加するポリマー量を増やすと、歩留性の改善効果の向上が得られるものの、この場合には、製品の地合低下やコストアップの課題がある。
また、ベントナイトを用いる場合、ベントナイトは沈降性が高いために大掛かりな薬注装置が必要となり、ポリマー等の薬注と比較するとハンドリングに難点がある。
また、コロイダルイシリカを用いる場合には、有効成分の濃度が低いため、輸送コストが高くなることや、添加ポイントでシリカスケールが発生し、紙品質が低下するという課題がある。
【０００６】
本発明は上記従来の問題点を解決し、比較的少ない添加量で、従って、製品の地合低下やコストアップの問題を引き起こすことなく、歩留性、濾水性を飛躍的に改善することができる製紙用添加剤と、この製紙用添加剤を用いて、高品質の紙または板紙を効率的に製造する方法を提供することを目的とする。
【課題を解決するための手段】
【０００７】
本発明者らは、上記課題を解決すべく鋭意検討した結果、適量の構造修飾剤を用いて得られた、構造修飾剤を使用しない場合よりも溶液粘度の高いポリマーは、高い凝集効果を示し、濾水性、歩留性の改善に有効であることを見出した。
本発明はこのような知見に基いて完成されたものであり、以下を要旨とする。
【０００８】
本発明（請求項１）の製紙用添加剤は、カチオン性モノマーと構造修飾剤とを必須単量体として重合させて得られるカチオン性構造修飾ポリマーを含む製紙用添加剤であって、前記構造修飾ポリマーは、前記構造修飾剤を用いないこと以外は、該構造修飾ポリマーと同一組成で重合させて得られる非修飾ポリマーと比べて、高い溶液粘度を示すポリマーであり、前記構造修飾剤の使用量が、前記必須単量体のモノマーに対して０．０３〜０．１８ｍｍｏｌ％であり、前記構造修飾剤が架橋剤であることを特徴とする。
【０００９】
本発明（請求項２）の製紙用添加剤は、カチオン性モノマーと親水性ノニオン性モノマーと構造修飾剤とを必須単量体として重合させて得られる構造修飾ポリマーを含む製紙用添加剤であって、前記構造修飾ポリマーは、前記構造修飾剤を用いないこと以外は、該構造修飾ポリマーと同一組成で重合させて得られる非修飾ポリマーと比べて、高い溶液粘度を示すポリマーであり、前記構造修飾剤の使用量が、前記必須単量体のモノマーに対して０．０３〜０．１８ｍｍｏｌ％であり、前記構造修飾剤が架橋剤であり、前記親水性ノニオン性モノマーが、アクリルアミド、メタアクリルアミド、Ｎ−メチルアクリルアミド、Ｎ−エチルアクリルアミド、Ｎ，Ｎ−ジメチルアクリルアミド、Ｎ−イソプロピルアクリルアミド、ダイアセトンアクリルアミド、メタクリロニトリル、アクリロニトリル、アルキルアクリレート、ヒドロキシアクリレート、及び酢酸ビニルよりなる群から選ばれる１種または２種以上であることを特徴とする。
【００１０】
請求項３の製紙用添加剤は、請求項１または２において、前記架橋剤が、Ｎ，Ｎ−メチレンビスアクリルアミド、Ｎ，Ｎ−メチレンビスメタクリルアミド、トリアリルアミン、トリアリルアンモニウム塩、ジメタクリル酸エチレングリコール、ジメタクリル酸ジエチレングリコール、ジアクリル酸ポリエチレングリコール、ジメタクリル酸トリエチレングリコール、ジメタクリル酸ポリエチレングリコール、Ｎ−ビニルアクリルアミド、Ｎ−メチルアリルアクリルアミド、アクリル酸グリシジル、アクロレイン、グリオキサール、ビニルトリメトキシシラン、ビニルトリエトキシシラン、ビニルトリス（β−メトキシエトキシ）シラン、ビニルトリアセトキシシラン、アリルトリメトキシシラン、アリルトリアセトキシシラン、ビニルメチルジメトキシシラン、ビニルジメトキシエトキシシラン、ビニルメチルジアセトキシシラン、ビニルジメチルアセトキシシラン、ビニルイソブチルジメトキシシラン、ビニルトリイソプロポキシシラン、ビニルトリ−ｎ−ブトキシシラン、ビニルトリ−ｓｅｃ−ブトキシシラン、ビニルトリヘキシルオキシシラン、ビニルメトキシジヘキシルオキシシラン、ビニルジメトキシオクチルオキシシラン、ビニルメトキシジオクチルオキシシラン、ビニルトリオクチルオキシシラン、ビニルメトキシジラウリルオキシシラン、ビニルジメトキシラウリルオキシシラン、ビニルメトキシジオレイルオキシシラン、及びビニルジメトキシオレイルオキシシランよりなる群から選ばれる１種または２種以上であることを特徴とする。
【００１１】
本発明（請求項４）の紙または板紙の製造方法は、請求項１ないし３のいずれかに記載の製紙用添加剤を紙料に添加する工程と、前記工程を経た紙料を脱水し、乾燥させる工程とを含むことを特徴とする。
【発明の効果】
【００１２】
本発明の製紙用添加剤は、凝集効果に優れ、比較的少ない紙料への添加量で、従って、製品の地合低下やコストアップの問題を引き起こすことなく、歩留性、濾水性を飛躍的に改善することができる。
【００１３】
このような本発明の製紙用添加剤を用いる本発明の紙または板紙の製造方法によれば、古紙主体の高灰分原料を用いる場合であっても、高品質の紙および板紙を効率的に製造することができる。
【００１４】
本発明の製紙用添加剤が高い凝集効果を示す理由の詳細は明らかではないが、次のように推定される。
【００１５】
即ち、適量の構造修飾剤を使用することにより、構造修飾剤を使用しない場合に比べて得られるポリマーの溶液粘度を高くすることができ、この溶液粘度の上昇の際にポリマー水溶液中においては、大きな抵抗が生じており、ポリマー分子同士が強く相互作用しているものと考えられる。このことより、構造修飾剤を使用した構造修飾ポリマーの方が、構造修飾剤を使用しない非修飾ポリマーよりも、複数のポリマー分子が絡み合って構成される集合体が占める空間が大きいと考えられ、これが高い凝集効果を示す理由と推定される。
【００１６】
なお、構造修飾剤の使用量が少な過ぎると、上記効果を十分に得ることができないが、逆に多すぎると、ポリマー分子がより緻密となり、一分子が占める空間が小さくなるため、凝集力が低下するものと推定される。従って、本発明において、前記構造修飾剤の使用量は、構造修飾ポリマーの必須単量体としてのモノマーに対して０．００１〜０．５ｍｍｏｌ％とする。
【発明を実施するための最良の形態】
【００１７】
以下に本発明の実施の形態を詳細に説明する。
【００１８】
なお、本発明において、溶液粘度とは、２５℃にて、３０ｒｐｍの攪拌下に０．２重量％ポリマー水溶液について測定した粘度であり、塩粘度とは４重量％食塩水中において、２５℃にて、６０ｒｐｍの攪拌下に０．５重量％ポリマー水溶液について測定した粘度である。ここで、粘度測定方法はＪＩＳ  Ｋ  ７１１７−２に基づく。
【００１９】
本発明の製紙用添加剤は、カチオン性モノマーと構造修飾剤とを必須単量体として重合させて得られるカチオン性構造修飾ポリマーを含み、この構造修飾ポリマーは、構造修飾剤を用いないこと以外は、この構造修飾ポリマーと同一組成で重合させて得られる非修飾ポリマーと比べて、高い溶液粘度を示すポリマーであることを特徴とする。
【００２０】
ここで、構造修飾ポリマーを構成するカチオン性モノマーとしては特に制限はないが、例えば、アクリル酸ジエチルアミノエチル及びメタクリル酸ジエチルアミノエチルのようなアクリル酸ジアルキルアミノアルキル及びメタクリル酸ジアルキルアミノアルキル、及びそれらの４級塩又は酸塩（アクリル酸ジメチルアミノエチル塩化メチル４級塩、アクリル酸ジメチルアミノエチルスルホン酸メチル４級塩、アクリル酸ジメチルアミノエチル塩化ベンジル４級塩、アクリル酸ジメチルアミノエチルスルホン酸塩、アクリル酸ジメチルアミノエチル塩酸塩、メタクリル酸ジメチルアミノエチル塩化メチル４級塩、メタクリル酸ジメチルアミノエチルスルホン酸メチル４級塩、メタクリル酸ジメチルアミノエチル塩化ベンジル４級塩、メタクリル酸ジメチルアミノエチルスルホン酸塩、メタクリル酸ジメチルアミノエチル塩酸塩があるが、それらに限られない。）、塩化アクリルアミドプロピルトリメチルアンモニウム、ジメチルアミノプロピルアクリルアミドスルホン酸メチル４級塩、ジメチルアミノプロピルアクリルアミドスルホン酸塩、ジメチルアミノプロピルアクリルアミド塩酸塩、塩化メタクリルアミドプロピルトリメチルアンモニウム、ジメチルアミノプロピルメタクリルアミドスルホン酸メチル４級塩、ジメチルアミノプロピルメタクリルアミドスルホン酸塩、ジメチルアミノプロピルメタクリルアミド塩酸塩のようなジアルキルアミノアルキルアクリルアミド又はジアルキルアミノアルキルメタクリルアミド、及びそれらの４級塩及び酸塩が含まれる。さらには、塩化ジアリルジエチルアンモニウム及び塩化ジアリルジメチルアンモニウムのようなハロゲン化ジアリルジアルキルアンモニウムが挙げられる。上記アルキル基はの炭素数は通常１〜４である。
【００２１】
一方、構造修飾剤は、ポリマーの構造および溶解特性を制御するために、カチオン性モノマーと共重合されるものであり、架橋剤（または分岐剤）からなる群から選ばれる。
【００２２】
架橋剤（または分岐剤）は、重合するモノマーまたは複数のモノマーに添加されると、一つのポリマー分子からの一分岐または多分岐が他のポリマー分子に結合した架橋ポリマーをもたらす多官能モノマーであり、好ましい架橋剤は、ポリエチレン性の不飽和モノマーである。
【００２３】
代表的な好ましい架橋剤としては、Ｎ，Ｎ−メチレンビスアクリルアミド、Ｎ，Ｎ−メチレンビスメタクリルアミド、トリアリルアミン、トリアリルアンモニウム塩、ジメタクリル酸エチレングリコール、ジメタクリル酸ジエチレングリコール、ジアクリル酸ポリエチレングリコール、ジメタクリル酸トリエチレングリコール、ジメタクリル酸ポリエチレングリコール、Ｎ−ビニルアクリルアミド、Ｎ−メチルアリルアクリルアミド、アクリル酸グリシジル、アクロレイン、グリオキサールや、ビニルトリメトキシシラン、ビニルトリエトキシシラン、ビニルトリス（β−メトキシエトキシ）シラン、ビニルトリアセトキシシラン、アリルトリメトキシシラン、アリルトリアセトキシシラン、ビニルメチルジメトキシシラン、ビニルジメトキシエトキシシラン、ビニルメチルジアセトキシシラン、ビニルジメチルアセトキシシラン、ビニルイソブチルジメトキシシラン、ビニルトリイソプロポキシシラン、ビニルトリ−ｎ−ブトキシシラン、ビニルトリ−ｓｅｃ−ブトキシシラン、ビニルトリヘキシルオキシシラン、ビニルメトキシジヘキシルオキシシラン、ビニルジメトキシオクチルオキシシラン、ビニルメトキシジオクチルオキシシラン、ビニルトリオクチルオキシシラン、ビニルメトキシジラウリルオキシシラン、ビニルジメトキシラウリルオキシシラン、ビニルメトキシジオレイルオキシシラン、ビニルジメトキシオレイルオキシシランのようなビニルトリアルコキシシランが挙げられる。ビニルアルコキシシランモノマーとしては、特にビニルトリメトキシシランが好ましい。
【００２４】
これらの構造修飾剤は１種を単独で用いても良く、２種以上を併用しても良い。
【００２５】
前述の如く、構造修飾剤の使用量は多過ぎても少な過ぎても凝集効果の改善効果が低減することから、構造修飾剤の使用量は、カチオン性構造修飾ポリマーを構成する構造修飾剤以外の必須単量体のモノマー成分に対して０．００１〜０．５ｍｍｏｌ％、特に０．０１〜０．５ｍｍｏｌ％、とりわけ０．０３〜０．３ｍｍｏｌ％とすることが好ましい。
【００２６】
このカチオン性構造修飾ポリマーは、構造修飾剤を用いないこと以外は、該構造修飾ポリマーと同一組成で重合させて得られる非修飾ポリマーと比べて、高い溶液粘度を示す。この構造修飾ポリマーと非修飾ポリマーとの溶液粘度の差は、前述の複数のポリマー分子が絡み合って構成される集合体を形成しやすいことから、３０ｍＰａ・ｓ以上、特に５０ｍＰａ・ｓ以上、とりわけ１００ｍＰａ・ｓ以上であることが好ましい。なお、この構造修飾ポリマー自体の溶液粘度は４００〜６００ｍＰａ・ｓであることが好ましい。
【００２７】
本発明の製紙用添加剤はまた、カチオン性モノマーと親水性ノニオン性モノマーと構造修飾剤とを必須単量体として重合させて得られる構造修飾ポリマーを含み、この構造修飾ポリマーは、構造修飾剤を用いないこと以外は、この構造修飾ポリマーと同一組成で重合させて得られる非修飾ポリマーと比べて、低い塩粘度を示し、かつ高い溶液粘度を示すポリマーであることを特徴とする。
【００２８】
ここで、カチオン性モノマー、構造修飾剤としては、上記カチオン性構造修飾ポリマーの説明で例示したものが挙げられる。
【００２９】
親水性ノニオン性モノマーとしては、アクリルアミド、メタアクリルアミド、Ｎ−メチルアクリルアミド、Ｎ−エチルアクリルアミド、Ｎ，Ｎ−ジメチルアクリルアミド、Ｎ−イソプロピルアクリルアミド、ダイアセトンアクリルアミド等の水溶性であるＮ置換低級アルキルアクリルアミド等が挙げられる。また、メタクリロニトリル、アクリロニトリル、アルキルアクリレート、ヒドロキシアクリレート、酢酸ビニル等であっても良く、親水性ノニオン性モノマーはこれらの１種または２種以上を併用することができる。
【００３０】
カチオン性モノマーと親水性ノニオン性モノマーとの使用割合には特に制限はなく、カチオン性モノマー：親水性ノニオン性モノマー＝５：９５〜５０：５０（モル比）とすることが好ましい。この範囲よりもカチオン性モノマーが多いと適度な溶液粘度を確保することが困難であり、少ないと填料、繊維との十分な反応性が得にくくなる。
【００３１】
また、前述のカチオン性構造修飾ポリマーと同様に、構造修飾剤の使用量は多過ぎても少な過ぎても凝集効果の改善効果が低減することから、構造修飾剤の使用量は、構造修飾ポリマーを構成する構造修飾剤以外の必須単量体のモノマー成分に対して０．００１〜０．５ｍｍｏｌ％、特に０．０１〜０．５ｍｍｏｌ％、とりわけ０．０３〜０．３ｍｍｏｌ％とすることが好ましい。
【００３２】
この構造修飾ポリマーは、構造修飾剤を用いないこと以外は、該構造修飾ポリマーと同一組成で重合させて得られる非修飾ポリマーと比べて、高い溶液粘度を示す。この構造修飾ポリマーと非修飾ポリマーとの溶液粘度の差は、前述の複数のポリマー分子が絡み合って構成される集合体を形成しやすいことから、３０ｍＰａ・ｓ以上、特に５０ｍＰａ・ｓ以上、とりわけ１００ｍＰａ・ｓ以上であることが好ましい。なお、この構造修飾ポリマー自体の溶液粘度は４００〜６００ｍＰａ・ｓであることが好ましい。
【００３３】
また、この構造修飾ポリマーは、構造修飾剤を用いないこと以外は、該構造修飾ポリマーと同一組成で重合させて得られる非修飾ポリマーと比べて、低い塩粘度を示す。なお、この構造修飾ポリマー自体の塩粘度は５０〜５００ｍＰａ・ｓ程度であることが好ましい。
【００３４】
なお、カチオン性モノマーとアニオン性モノマーと構造修飾剤とを必須単量体として重合させて得られる構造修飾ポリマーであって、構造修飾剤を用いないこと以外は、該構造修飾ポリマーと同一組成で重合させて得られる非修飾ポリマーと比べて、高い溶液粘度を示す構造修飾ポリマーも、製紙用添加剤として、良好な凝集効果を示す。
【００３５】
この場合、カチオン性モノマー、構造修飾剤としては、上記カチオン性構造修飾ポリマーの説明で例示したものが挙げられる。
【００３６】
また、アニオン性モノマーとしては、（メタ）アクリル酸、イタコン酸、マレイン酸、２−アクリルアミド−２−メチルプロパンスルホン酸、スチレンスルホン酸、メチルプロペンスルホン酸およびこれらの塩などの１種または２種以上が挙げられ、構造修飾剤は、構造修飾剤以外の必須単量体のモノマー成分に対して０．００１〜０．５ｍｍｏｌ％、特に０．０１〜０．５ｍｍｏｌ％、とりわけ０．０３〜０．３ｍｍｏｌ％とすることが好ましい。
【００３７】
本発明にかかる構造修飾ポリマーを製造する方法としては、ラジカル重合であれば特に限定はない。ラジカル重合において使用する重合開始剤は、特に制限はないが、水溶性のものが好ましい。重合開始剤として、過硫酸塩系、過酸化物系では、例えば過硫酸アンモニウム、過硫酸カリウム、過硫酸ナトリウム、過酸化水素、過酸化ベンゾイル、tert−ブチルパーオキサイド等が挙げられる。この場合、重合開始剤は１種を単独で使用する方が好ましいが、還元剤と組合せてレドックス系重合開始剤として使用してもよい。この場合、還元剤としては、例えば亜硫酸塩、亜硫酸水素塩、鉄、銅、コバルトなどの低次イオン価の塩、Ｎ，Ｎ，Ｎ’，Ｎ’−テトラメチルエチレンジアミン等の有機アミン、更にはアルドース、ケトース等の還元糖などを挙げることができる。
【００３８】
また、アゾ化合物も本発明に使用可能な開始剤であり、その具体例としては、例えば２，２’−アゾビス−２−メチルプロピオンアミジン塩酸塩、２，２’−アゾビス−２，４−ジメチルバレロニトリル、２，２’−アゾビス−Ｎ，Ｎ’−ジメチレンイソブチルアミジン塩酸塩、２，２’−アゾビス−２−メチル−Ｎ−（２−ヒドロキシエチル）−プロピオンアミド、２，２’−アゾビス−２−（２−イミダゾリン−２−イル）−プロパン及びその塩、４，４’−アゾビス−４−シアノ吉草酸及びその塩等を使用することができる。更に、上記した重合開始剤を２種以上併用することも可能である。
【００３９】
前記したモノマーを用いた重合方法として、全モノマーを反応容器に一括で仕込み、重合する回分（バッチ）重合法、モノマーの一部もしくは全部を反応容器中に滴下しながら重合する半回分（セミバッチ）重合法、モノマーの組成を変えて、多段に滴下しながら重合する多段滴下重合法、モノマー等を連続的に供給し、得られたポリマーを連続的に抜き出す連続法、のいずれであってもよい。
【００４０】
重合開始剤は、重合器に予め又は重合時に一括添加しても、重合中に連続的又は間欠的に供給してもよい。重合時に供給する場合は必要に応じて添加速度を変更することができる。
【００４１】
本発明におけるポリマーの重合温度は単一重合開始剤の場合には、一般に３０〜１００℃であり、レドックス系重合開始剤の場合はより低く、一般に５〜９０℃である。重合温度は重合中一定に保っても変動させてもよく、必要に応じて冷却、加熱を実施することができる。
【００４２】
重合容器内の雰囲気は特に制限はないが、重合を速やかに行わせるには窒素ガスのような不活性ガスで置換した方が好ましい。
【００４３】
ポリマーの製造において、重合ｐＨも特に制限はなく、所定のｐＨに調整して重合することができ、必要に応じて重合中ｐＨを変動させることもできる。その場合、使用可能なｐＨ調整剤としては、例えば水酸化ナトリウム、水酸化カリウム、アンモニア等のアルカリ化剤、リン酸、硫酸、塩酸等の鉱酸、蟻酸、酢酸等の有機酸等が挙げられる。
【００４４】
本発明の紙または板紙の製造方法は、このような構造修飾ポリマーを含む本発明の製紙用添加剤を紙料に添加し、その後脱水、乾燥を行うものである。
【００４５】
この場合、紙料への本発明の製紙用添加剤の添加量は、紙料の性状、製紙用添加剤中の構造修飾ポリマーの種類等に応じて適宜決定されるが、通常の場合、有効成分の構造修飾ポリマー量として、絶乾パルプ１ｔに対して５０〜８００ｇ、特に１００〜４００ｇとすることが好ましい。
【実施例】
【００４６】
以下に、製造例、実施例および比較例を挙げて本発明をより具体的に説明する。
【００４７】
製造例１：ポリマーの製造
仕込みモノマーとしてアクリロイルオキシエチルトリメチルアンモニウムクロリド（ＤＡＡ）（分子量１９３．５）１５モル、アクリルアミド（ＡＡｍ）（分子量７１）８５モルを用い、構造修飾剤（架橋剤）としてＮ，Ｎ’−メチレンビスアクリルアミド（ＭＢＡ）（分子量１４０）を、仕込みモノマーに対して表１に示す添加量になるように添加して共重合させることにより、各ポリマーを製造した。
得られたポリマーについて、ＪＩＳ  Ｋ  ７１１７−２に基いて測定した溶液粘度（０．２重量％ポリマー水溶液について、２５℃で３０ｒｐｍの攪拌下に測定した溶液粘度）と塩粘度（４重量％食塩水中における２５℃、６０ｒｐｍ攪拌下での０．５重量％ポリマー水溶液の粘度）を表１に示した。
【００４８】
【表１】
0005332083.tif 000002
【００４９】
実施例１〜９、比較例１〜６
カナディアン・スタンダード・フリーネス（ＣＳＦ）３５０ｍＬに叩解した広葉樹クラフトパルプ（ＬＢＫＰ）を絶乾重量が０．６４重量％になるように添加して試料を調製した。この試料１０００ｍＬを歩留試験装置「ＤＦＳ（ダイナミック  フィルトレーション  システム、ミューテック社製）に投入し、硫酸アルミニウムを０．８重量％（対絶乾原料）、両性澱粉（Ｃａｔｏ３２１２、ＮＳＣ社製）を０．２重量％（対絶乾原料）、軽質炭酸カルシウム（タマパールＴＰ１２１、奥多摩工業社製）を２０重量％（対絶乾原料）、表２に示すポリマーを表２に示す量添加して濾過し、濾液を採取した。
なお、ＤＦＳの設定条件はミューテック社の推奨方法を用いた。
また、各添加薬剤は、上記の順で１０秒間隔で添加し、ポリマーを添加して２５秒後に濾過を開始した。
上記歩留試験結果を表２に示す。なお表２には、ポリマー無添加の場合の試験結果もブランクとして併記した。
【００５０】
表２より明らかなように、本発明に係る構造修飾ポリマーを用いた実施例１〜９は、比較例１〜６よりも、添加量に対するＳＳ、灰分歩留率が上昇した。
【００５１】
【表２】
0005332083.tif 000003
【００５２】
実施例１０〜１５、比較例７〜１２
実機新聞原料を白水で希釈して濃度１重量％として試料を調製した。この試料１６０ｍＬに表３に示すポリマーを表３に示す量添加し、ハンドミキサー（１０００ｒｐｍ）で２０秒間攪拌した。攪拌後のスラリーを速やかに濾水テスターに移し、バルブを開けてから１０秒間の濾液量を測定した。
上記濾水試験結果を表３に示す。なお表３には、ポリマー無添加の場合の試験結果もブランクとして併記した。
【００５３】
表３より明らかなように、本発明に係る構造修飾ポリマーを用いた実施例１０〜１５は、比較例７〜１２よりも、添加量に対して同等以上の濾水性を示した。
【００５４】
【表３】
0005332083.tif 000004
【００５５】
実施例１６〜２２、比較例１３〜１７
実施例２と同様に調製した試料を用い、実施例１と同様の方法で歩留試験を行い、結果を表４に示した。
なお、表４には、ポリマー無添加の場合の試験結果もブランクとして併記した。
【００５６】
表４より明らかなように、本発明に係る構造修飾ポリマーを用いた実施例１６〜２２は、比較例１３〜１７よりも、添加量に対するＳＳ、灰分歩留率が上昇した。
【００５７】
【表４】
0005332083.tif 000005
【００５８】
以上の結果より、本発明によれば、紙原料の微細繊維・灰分の上昇によるポリマー添加量の増加を抑え、効率的な製紙を行って高品質の製品を得ることができることが分かる。